(57)【要約】【課題】水和水量が大きく、高いプロトン伝導性を有する酸化ジルコニウム水和物粒子を提供する。【解決手段】本発明の酸化ジルコニウム水和物粒子は、一般式ＺｒＯ2・ｎＨ2Ｏで表され、平均一次粒子径は、０．５ｎｍ以上５ｎｍ以下であり、前記一般式中のｎは、２．５を超える数であることを特徴とする。また、本発明の酸化ジルコニウム水和物粒子の製造方法は、アルカリ水溶液に、ジルコニウム塩の水溶液を加えて、ｐＨを７．０以上１３．０以下に調整して酸化ジルコニウム水和物粒子を作製する工程と、前記酸化ジルコニウム水和物粒子を水の存在下で５０℃以上１１０℃未満の温度で、３時間以上水熱処理する工程とを含むことを特徴とする。【選択図】図２
2009013029.tif 000002
【特許請求の範囲】
【請求項１】
一般式ＺｒＯ2・ｎＨ2Ｏで表される酸化ジルコニウム水和物粒子であって、
前記粒子の平均一次粒子径は、０．５ｎｍ以上５ｎｍ以下であり、
前記一般式中のｎは、２．５を超える数であり、
前記ｎは、前記粒子を水に分散させた後、濾過し、その後、空気中において６０℃で６時間乾燥させた後に測定した数値であることを特徴とする酸化ジルコニウム水和物粒子。
【請求項２】
前記一般式中のｎは、４以上である請求項１に記載の酸化ジルコニウム水和物粒子。
【請求項３】
前記粒子の平均一次粒子径は、１ｎｍ以上３．５ｎｍ以下である請求項１又は２に記載の酸化ジルコニウム水和物粒子。
【請求項４】
請求項１〜３のいずれか１項に記載の酸化ジルコニウム水和物粒子の製造方法であって、
アルカリ水溶液に、ジルコニウム塩の水溶液を加えて、ｐＨを７．０以上１３．０以下に調整して酸化ジルコニウム水和物粒子を作製する工程と、
前記酸化ジルコニウム水和物粒子を水の存在下で５０℃以上１１０℃未満の温度で、３時間以上水熱処理する工程とを含むことを特徴とする酸化ジルコニウム水和物粒子の製造方法。
【請求項５】
前記水熱処理を行う工程の前に、前記酸化ジルコニウム水和物粒子を作製した水溶液を、ｐＨが７．０以上１３．０以下で、２０℃以上９０℃以下の温度で、５時間以上４０時間以下の時間熟成する工程をさらに含む請求項４に記載の酸化ジルコニウム水和物粒子の製造方法。
【請求項６】
前記水熱処理した酸化ジルコニウム水和物粒子を、空気中で２０℃以上９０℃以下の温度で、３時間以上１２時間以下の時間乾燥する工程をさらに含む請求項４又は５に記載の酸化ジルコニウム水和物粒子の製造方法。
【発明の詳細な説明】
【技術分野】
【０００１】
本発明は、大きな水和水量を有し、高いプロトン伝導性を発揮する酸化ジルコニウム水和物粒子とその製造方法に関する。
【背景技術】
【０００２】
酸化アルミニウム、ドープ型酸化セリウム、酸化ジルコニウム、各種複合酸化物等の無機材料は、無機プロトン伝導性材料であり、例えば固体酸触媒、電気化学キャパシタや燃料電池等に用いる電解質材料、あるいは電気化学的水素ポンプ、水素センサや酸素センサ等の各種ガスセンサ等の多彩な用途への応用が可能である。上記無機プロトン伝導性材料の中でも酸化ジルコニウムは、製造工程の簡便性や安全性等の面で優れており、利用頻度の高い材料である。
【０００３】
酸化ジルコニウム等の用途としては、例えば、特許文献１には、酸化チタン、酸化ジルコニウム、酸化スズ等の固体超強酸物質からなるガス感応体を備えたガスセンサが提案されている。また、特許文献２には、水素ガスセンサのイオン導電性電解質として、安定化ジルコニア又は安定化セリアが有効であると記載されている。さらに、特許文献３には、安定化ジルコニア又はセリア系酸化物からなる固体電解質層を備えた固体電解質型燃料電池が提案されている。
【０００４】
このような酸化ジルコニウムは水和物としても存在し、その作製方法としては、アルカリ溶液とジルコニウム塩溶液との中和反応を利用する方法、又はアンモニアによるジルコニウム塩の加水分解反応を利用する方法が一般に用いられている。これらの方法で作製された一般式ＺｒＯ2・ｎＨ2Ｏで表される酸化ジルコニウム水和物の水和水量ｎは、室温乾燥状態で高々２．５程度となる。ここで、酸化ジルコニウム水和物の水和水には、酸化ジルコニウム水和物粒子の表面に吸着する吸着水と、酸化ジルコニウム水和物粒子の結晶内に存在する結晶水との両者が含まれる。
【０００５】
また、酸化ジルコニウム微粒子の製造方法としては、特許文献４には、中和沈殿法により平均粒子径が５〜１００ｎｍの範囲にあるジルコニア微粒子が分散したジルコニアゾルの製造方法が提案されている。また、特許文献５にも、中和沈殿法により平均粒子直径又は平均粒子長軸長さが１〜２００ｎｍの範囲にある酸化ジルコニウム粒子の製造方法が提案されている。
【０００６】
【特許文献１】特開２００４−３２５３８８号公報
【特許文献２】特開２０００−１９１５２号公報
【特許文献３】特開２００２−８３６１１号公報
【特許文献４】特開２００６−１４３５３５号公報
【特許文献５】特開２００５−１７０７００号公報
【発明の開示】
【発明が解決しようとする課題】
【０００７】
一般に酸化ジルコニウム水和物は、その水和水量が多いほどプロトン伝導性が高まることが知られている。大きな水和水量を有する酸化ジルコニウム水和物は、理想的には、（１）比表面積を大きくして吸着水を多くするために超微粒子であり、さらに、（２）結晶水及び吸着水の両方を多く含むために結晶性が低いことが必要である。これにより、全体として吸着水と結晶水との総和で与えられる水和水量を可能な限り多くすることができる。この様に、プロトン伝導性の高い酸化ジルコニウム水和物を得るには、その粒子径をできるだけ小さくし、且つ、その結晶性を低くすればよい。
【０００８】
しかし、酸化ジルコニウム水和物の粒子径を小さくするためには、その結晶性を高めて分散性の高い均一な微粒子を得る必要があるが、結晶性を高めると吸着水も結晶水も共に減少するという問題がある。一方、酸化ジルコニウム水和物の結晶性を低くすると、湿潤雰囲気、乾燥雰囲気の差に関わらず、少しの熱で酸化ジルコニウム水和物粒子が凝着して粗大粒子を形成する傾向が強く、均一な微粒子を得ることが困難である。その結果、結晶性の低下により吸着水量と結晶水量とはある程度増加するが、粒子径の増大により比表面積が減少して、吸着水量の増加にも限界が生じる。
【０００９】
この様に従来は、結晶性が低く、且つ超微粒子である、水和水量が大きい酸化ジルコニウム水和物粒子を得ることは困難であった。
【００１０】
本発明は、上記問題を解決したもので、水和水量が大きく、高いプロトン伝導性を有する酸化ジルコニウム水和物粒子を提供するものである。
【課題を解決するための手段】
【００１１】
本発明の酸化ジルコニウム水和物粒子は、一般式ＺｒＯ2・ｎＨ2Ｏで表される酸化ジルコニウム水和物粒子であって、前記粒子の平均一次粒子径は、０．５ｎｍ以上５ｎｍ以下であり、前記一般式中のｎは、２．５を超える数であり、前記ｎは、前記粒子を水に分散させた後、濾過し、その後、空気中において６０℃で６時間乾燥させた後に測定した数値であることを特徴とする。
【００１２】
また、本発明の酸化ジルコニウム水和物粒子の製造方法は、アルカリ水溶液に、ジルコニウム塩の水溶液を加えて、ｐＨを７．０以上１３．０以下に調整して酸化ジルコニウム水和物粒子を作製する工程と、前記酸化ジルコニウム水和物粒子を水の存在下で５０℃以上１１０℃未満の温度で、３時間以上水熱処理する工程とを含むことを特徴とする。
【発明の効果】
【００１３】
本発明により、水和水量が大きく、高いプロトン伝導性を有する酸化ジルコニウム水和物を提供することができる。
【発明を実施するための最良の形態】
【００１４】
（実施形態１）
先ず、本発明の酸化ジルコニウム水和物粒子を説明する。本発明の酸化ジルコニウム水和物粒子は、一般式ＺｒＯ2・ｎＨ2Ｏで表され、上記粒子の平均一次粒子径は、０．５ｎｍ以上５ｎｍ以下であり、上記一般式中のｎは、２．５を超える数であり、上記ｎは、上記粒子を水に分散させた後、濾過し、その後、空気中において６０℃で６時間乾燥させた後に測定した数値であることを特徴とする。
【００１５】
上記平均一次粒子径は、０．５ｎｍ以上５ｎｍ以下であり、好ましくは１ｎｍ以上３．５ｎｍ以下である。上記平均一次粒子径が５ｎｍを超えると粒子の比表面積が減少して吸着水量が減少し、全体の水和水量も減少する。また、酸化ジルコニウムの格子定数が約０．５ｎｍ前後であることから、上記平均一次粒子径が０．５ｎｍ未満の酸化ジルコニウム水和物粒子を作製することは困難となる。特に、上記平均一次粒子径が１ｎｍ以上３．５ｎｍ以下では、微粒子の粒子境界が鮮明になり粒子性が増すための、最低限界の粒子径範囲となり、表面吸着水量がより増大するため好ましい。
【００１６】
上記酸化ジルコニウム水和物粒子は、その一次粒子が凝集して二次粒子を形成していても、一次粒子の平均粒子径が上記範囲内にあればよい。一次粒子が凝集して二次粒子を形成しても、酸化ジルコニウム水和物粒子の水和水量には影響しないからである。
【００１７】
本発明おいて、平均粒子径は、透過型電子顕微鏡（ＴＥＭ）写真から観察される３００個の粒子の直径又は長軸長さの算術平均から求めるものとする。
【００１８】
酸化ジルコニウム水和物粒子の水和水量を表す上記一般式中のｎは、２．５を超える数であり、好ましくは４以上である。これにより、水和水量が２．５以下の従来の酸化ジルコニム水和物粒子に比べて、高いプロトン伝導性を有する酸化ジルコニウム水和物粒子を提供できる。特に、上記ｎが４以上では、燃料電池等に用いるプロトン伝導性電解質材料として最適となる。上記ｎの上限は特に限定されないが、後述する本発明の酸化ジルコニウム水和物粒子の製造方法により作製した酸化ジルコニウム水和物粒子では、上記ｎの上限は１０程度となる。
【００１９】
本発明では上記ｎは、酸化ジルコニウム水和物粒子を水に分散させた後、濾過し、その後、空気中において６０℃で６時間乾燥させた後に示差熱熱重量同時分析（ＴＧ／ＤＴＡ）により測定した数値であることとする。これは、酸化ジルコニウム水和物粒子の水和水量、特に吸着水量は乾燥条件により変化するものであり、酸化ジルコニウム水和物粒子の結晶水と吸着水との総和としての水和水量を相互に比較するための基準を明確にするためである。また、示差熱熱重量同時分析において、酸化ジルコニウム水和物における水和水量変化は、吸着水、結晶水を含めて連続的なものであり、全ての水和水が完全に抜けると、不連続な結晶構造変化が起こるために、約４００〜５００℃の範囲において発熱ピークが観測される。本発明における水和水量は、示差熱熱重量同時分析において、この発熱ピークが観測される点までの水分量変化から求めるものとする。
【００２０】
（実施形態２）
次に、本発明の酸化ジルコニウム水和物粒子の製造方法について説明する。本発明の酸化ジルコニウム水和物粒子の製造方法は、アルカリ水溶液に、ジルコニウム塩の水溶液を加えて、ｐＨを７．０以上１３．０以下に調整して酸化ジルコニウム水和物粒子を作製する工程と、上記酸化ジルコニウム水和物粒子を水の存在下で５０℃以上１１０℃未満の温度で、３時間以上水熱処理する工程とを含むことを特徴とする。
【００２１】
上記製造方法によれば、従来困難とされてきた５ｎｍ以下の平均一次粒子径を有し、且つ水和水量が大きい酸化ジルコニウム水和物の超微粒子を得ることができる。即ち、上記製造方法で製造した酸化ジルコニウム水和物粒子は、粒子径分布が均一で、比較的結晶性が低いにもかかわらず凝着による粗大粒子が存在しないため、実施形態１で説明した水和水量が大きく、プロトン伝導性の高い酸化ジルコニウム水和物粒子を合理的に得ることができる。
【００２２】
本発明の酸化ジルコニウム水和物粒子の製造方法は、上記水熱処理を行う工程の前に、上記酸化ジルコニウム水和物粒子を作製した水溶液を、ｐＨが７．０以上１３．０以下で、２０℃以上９０℃以下の温度で、５時間以上４０時間以下の時間熟成する工程をさらに含むことが好ましい。これにより、水和水量をさらに大きくすることができる。
【００２３】
また、本発明の酸化ジルコニウム水和物粒子の製造方法は、上記水熱処理した酸化ジルコニウム水和物粒子を、空気中で２０℃以上９０℃以下の温度で、３時間以上１２時間以下の時間乾燥する工程をさらに含むことができる。これにより、粉末状の酸化ジルコニウム水和物粒子が得られる。但し、酸化ジルコニウム水和物粒子を水に分散した状態で使用する場合には、必ずしも上記乾燥工程は必要ない。
【００２４】
以下、本発明の酸化ジルコニウム水和物粒子の製造方法の一例をより詳細に説明する。
【００２５】
＜溶液作製工程＞
先ず、ジルコニウム塩を水に溶解してジルコニウム塩水溶液を作製する。ジルコニウム塩としては、塩化ジルコニウム、塩化酸化ジルコニウム、硝酸ジルコニウム、硫酸ジルコニウム等を使用できるが、水和水量の大きな酸化ジルコニウム水和物粒子を得る上で、塩化酸化ジルコニウムが最も好ましい。
【００２６】
ジルコニウム塩水溶液のジルコニウム塩濃度は特に限定されず、通常０．０５〜０．５ｍｏｌ／Ｌとすればよい。
【００２７】
次に、アルカリ水溶液を作製する。アルカリ水溶液としては、水酸化ナトリウム、水酸化カリウム、水酸化リチウム等のアルカリ金属塩の水溶液、又はアンモニア水溶液を用いることができるが、微粒子の酸化ジルコニウム水和物を得る上で、アンモニア水溶液が最も好ましい。
【００２８】
＜沈殿工程＞
次に、上記アルカリ水溶液に、上記ジルコニウム塩水溶液を滴下して攪拌し、ｐＨを７．０以上１３．０以下、好ましくは９．５以上１２．０以下に調整して、酸化ジルコニウム水和物粒子を沈殿させる。ｐＨが上記範囲を外れると、酸化ジルコニウム水和物粒子の水和水量が減少するため好ましくない。また、操作手順としてジルコニウム塩水溶液にアルカリ水溶液を滴下すると、ジルコニウム塩水溶液が酸性であるため、ｐＨを７．０以上１３．０以下に調整することが困難となるため好ましくない。
【００２９】
＜熟成工程＞
次に、上記酸化ジルコニウム水和物粒子が沈殿した水溶液を、ｐＨが７．０以上１３．０以下、好ましくは９．５以上１２．０以下で、２０℃以上９０℃以下、好ましくは２０℃以上３０℃以下の温度で、５時間以上４０時間以下の時間熟成する。熟成工程は、本発明の酸化ジルコニウム水和物粒子の製造方法において必須の工程ではないが、熟成工程を行うことにより、酸化ジルコニウム水和物粒子の水和水量をより大きくすることができる。
【００３０】
上記酸化ジルコニウム水和物粒子が沈殿した水溶液のｐＨが７．０を下回ると酸化ジルコニム水和物粒子が十分に沈殿せず、そのｐＨが１３．０を超えると次の水熱処理工程において結晶成長が過多となり、比較的結晶性の高い酸化ジルコニウム水和物粒子となり、吸着水も結晶水も共に減少して、水和水量が減少する。また、熟成温度が２０℃を下回ると熟成の効果が十分に得られず、９０℃超えると酸化ジルコニウム水和物粒子の粒子径が増加して比表面積が減少し、吸着水が減少して、水和水量が減少する。さらに、熟成時間が５時間を下回ると酸化ジルコニウム水和物粒子の粒子径の均一性が不十分となり、４０時間を超えると溶液中での結晶成長が進み、水和水量の大きい酸化ジルコニウム水和物粒子が得られにくくなるため、好ましくない。
【００３１】
＜水熱処理工程＞
次に、上記酸化ジルコニウム水和物粒子を水の存在下で５０℃以上１１０℃未満、好ましくは６０℃以上１０５℃以下の温度で、３時間以上６時間以下、好ましくは３時間以上４時間以下の時間水熱処理する。水熱処理は、オートクレーブ等の密閉容器内で上記温度で加熱することにより行う。
【００３２】
水熱処理温度が５０℃未満では、酸化ジルコニウム水和物が粒子の形状を作らないことが多く、その結果、凝着による粗大化が起こり、平均一次粒子径が５ｎｍ以下の酸化ジルコニウム水和物粒子が得られにくい。また、水熱処理温度が１１０℃を超えると結晶性の高い酸化ジルコニウム粒子となり、その結果、結晶水が極めて少ない酸化ジルコニウム粒子となり好ましくない。水熱処理時間が３時間未満では、酸化ジルコニウム水和物粒子の水和水量が十分に大きくならず、一方、６時間を超えると水和水量が飽和量に達し、その後水熱処理を続けても水和水量は増加しない。
【００３３】
＜乾燥工程＞
次に、水熱処理した酸化ジルコニウム水和物粒子を水洗してｐＨが６〜９程度の酸化ジルコニウム水和物粒子分散液とした後、濾過し、その後、空気中で２０℃以上９０℃以下の温度で、３時間以上１２時間以下の時間乾燥する。上記水洗により不純物をできる限り取り除くことが好ましいが、水洗を省略することもできる。乾燥工程は、本発明の酸化ジルコニウム水和物粒子の製造方法において必須の工程ではないが、乾燥工程を行うことにより、粉末状の酸化ジルコニウム水和物粒子が得られる。
【００３４】
上記乾燥温度と乾燥時間は一例であって、上記範囲以外であってもよいが、乾燥温度が９０℃を超えると、酸化ジルコニウムの結晶構造そのものが変化し、僅かながら結晶水が失われてしまう恐れがあるため、乾燥温度は９０℃以下が好ましい。また、乾燥雰囲気も特に限定されないが最も簡便な空気中での乾燥が好ましい。
【００３５】
このようにして得られた酸化ジルコニウム水和物粒子は、平均一次粒子径が０．５ｎｍ以上５ｎｍ以下の範囲にあり、且つ、一般式ＺｒＯ2・ｎＨ2Ｏで表される酸化ジルコニウム水和物粒子の水和水量ｎが２．５以上であるものが得られる。得られた酸化ジルコニウム水和物粒子のＸ線回折スペクトルを測定すると、ＺｒＯ2の正方晶構造を有するものの、そのＸ線回折スペクトルは非常にブロードであり、アモルファス状に近い低結晶性の構造が確認できる。
【００３６】
但し、上記水和水量ｎは、前述のとおり、酸化ジルコニウム水和物粒子を水に分散させた後、濾過し、その後、空気中において６０℃で６時間乾燥させた後に測定した数値であり、結晶水量と吸着水量の両者の総和である。
【００３７】
ここで、吸着水とは粒子表面に吸着している水であるために、乾燥の条件等により大きく変化することが一般的である。従って、吸着水を評価する際には、吸着し得る水分量という意味合いの評価となる。通常の結晶性粒子においては、結晶性が全く同等である場合には、比表面積が大きいほど吸着水量が大きくなることが一般的であるが、僅かでも結晶性が異なれば、表面特性もまた異なってくるために、本発明の酸化ジルコニウム水和物粒子のように、連続的に構造変態する種類の物質については、比表面積で吸着可能水分量を評価することはできない。また、吸着水を完全に取り除き、結晶水のみを評価することも可能ではあるが、酸化ジルコニウムのプロトン伝導性には、結晶水及び吸着水の両方が関与することから、どちらか一方ではなく、全体としての水分量を把握する必要がある。そのために、上記水和水量ｎの測定基準を定めたものである。
【実施例】
【００３８】
以下、実施例により本発明を説明するが、本発明は以下の実施例に限定されるものではない。
【００３９】
（実施例１）
２８％アンモニア水溶液１５．１２ｇを３００ｍＬの水に溶解して本実施例で使用するアンモニア水溶液を調製した。また、このアンモニア水溶液とは別に、塩化酸化ジルコニウム８ｇを１００ｍＬの水に溶解してジルコニウム塩水溶液を調製した（溶液作製工程）。
【００４０】
次に、上記アンモニア水溶液に上記ジルコニウム塩水溶液を滴下しつつ攪拌し、酸化ジルコニウム水和物粒子を含む沈殿物を生成させた（沈殿工程）。上記ジルコニウム塩水溶液は全て滴下して用いた。この沈殿物を含む懸濁液のｐＨは１１.８であった。この沈殿物を懸濁液の状態で２５℃で１５時間、熟成させた（熟成工程）。１５時間経過後の懸濁液のｐＨは、１１．３であった。
【００４１】
続いて、この沈殿物を含む懸濁液をオートクレーブに仕込み、１００℃で４時間、水熱処理を施した（水熱処理工程）。
【００４２】
最後に、水熱処理後の沈殿物から未反応物や不純物を除去するために、超音波洗浄器を使って水洗した後、濾過を行い、前述の水和水量の測定基準に沿って６０℃で６時間、空気中で乾燥を行った（乾燥工程）。その後、乳鉢で軽く解砕し、酸化ジルコニウム水和物粒子を得た。
【００４３】
＜Ｘ線回折スペクトルの測定＞
得られた酸化ジルコニウム水和物粒子について、Ｘ線回折スペクトルを測定した。図１に、上記酸化ジルコニウム水和物粒子のＸ線回折スペクトルを示す。図１から、非常にブロードではあるが正方晶の酸化ジルコニウムに特徴的な３０ｄｅｇ付近と５０ｄｅｇ付近に、それぞれ２つのスペクトルピークの重なりから現れるピーク強度が観測された。
【００４４】
＜平均一次粒子径の測定＞
透過型電子顕微鏡（ＴＥＭ）を用いて、得られた酸化ジルコニウム水和物粒子の形状観察を行ったところ、粒子径が約２〜４ｎｍの粒子であるこが分かった。また、凝集による２次粒子は観察されなかった。図２に、倍率８０万倍で撮影した上記酸化ジルコニウム水和物粒子のＴＥＭ写真を示す。このＴＥＭ写真を用いて、３００個の酸化ジルコニウム水和物粒子の直径又は長軸長さの算術平均を求め、酸化ジルコニウム水和物粒子の平均一次粒子径を求めたところ、３．２ｎｍであった。
【００４５】
＜水和水量の測定＞
乾燥終了後１時間経過した上記酸化ジルコニウム水和物粒子について、リガク社製の示差熱天秤（装置型番：ＴＧ−ＤＴＡ−２０００Ｓ）を用いて示差熱熱重量同時分析（ＴＧ／ＤＴＡ）を行い、一般式ＺｒＯ2・ｎＨ2Ｏで表される酸化ジルコニウム水和物粒子の水和水量ｎを求めたところ、５．５９であった。
【００４６】
（実施例２）
実施例１の酸化ジルコニウム水和物粒子の水熱処理工程において、水熱処理の温度を１００℃から８０℃に変更した以外は、実施例１と同様にして酸化ジルコニウム水和物粒子を作製した。
【００４７】
得られた酸化ジルコニウム水和物粒子について、Ｘ線回折スペクトルを測定したところ、実施例１と同様に、非常にブロードな正方晶の酸化ジルコニウムに対応するスペクトルが観測された。また、透過型電子顕微鏡で形状観察を行ったところ、粒子径が約１〜２ｎｍの粒子であることが分かり、実施例１と同様にして求めた酸化ジルコニウム水和物粒子の平均一次粒子径は、１．４ｎｍであった。さらに、実施例１と同様にして水和水量ｎを求めたところ、４．２６であった。
【００４８】
（実施例３）
実施例１の酸化ジルコニウム水和物粒子の作製工程において、熟成工程を行わず、水熱処理の温度を１００℃から９０℃に変更した以外は、実施例１と同様にして酸化ジルコニウム水和物粒子を得た。
【００４９】
得られた酸化ジルコニウム水和物粒子について、Ｘ線回折スペクトルを測定したところ、実施例１と同様に、非常にブロードな正方晶の酸化ジルコニウムに対応するスペクトルが観測された。また、透過型電子顕微鏡で形状観察を行ったところ、粒子径が約１〜３ｎｍの粒子であることが分かり、実施例１と同様にして求めた酸化ジルコニウム水和物粒子の平均一次粒子径は、２．１ｎｍであった。さらに、実施例１と同様にして水和水量ｎを求めたところ、３．２２であった。
【００５０】
（実施例４）
実施例１の酸化ジルコニウム水和物粒子の熟成工程において、熟成時の温度を２５℃から９５℃に変更した以外は、実施例１と同様にして酸化ジルコニウム水和物粒子を得た。
【００５１】
得られた酸化ジルコニウム水和物粒子について、Ｘ線回折スペクトルを測定したところ、実施例１と同様に、非常にブロードな正方晶の酸化ジルコニウムに対応するスペクトルが観測された。また、透過型電子顕微鏡で形状観察を行ったところ、粒子径が約４〜５ｎｍの粒子であることが分かり、実施例１と同様にして求めた酸化ジルコニウム水和物粒子の平均一次粒子径は、４．３ｎｍであった。さらに、実施例１と同様にして水和水量ｎを求めたところ、２．８３であった。
【００５２】
（比較例１）
実施例１の酸化ジルコニウム水和物粒子の水熱処理工程において、水熱処理の温度を１００℃から１８０℃に変更した以外は、実施例１と同様にして酸化ジルコニウム水和物粒子を作製した。
【００５３】
得られた酸化ジルコニウム水和物粒子について、Ｘ線回折スペクトルを測定した。図３に、上記酸化ジルコニウム水和物粒子のＸ線回折スペクトルを示す。図３から、正方晶の酸化ジルコニウムに特徴的な３０ｄｅｇ付近と５０ｄｅｇ付近に明瞭なスペクトルピークが観測されると共に、単斜晶の酸化ジルコニウムに特徴的な２５、２８、３２ｄｅｇ付近に明瞭なスペクトルピークが観測された。これより、本比較例で得られた酸化ジルコニウム水和物粒子は、正方晶と単斜晶の混晶からなることが分かった。また、透過型電子顕微鏡で形状観察を行ったところ、粒子径が約５〜１０ｎｍの粒子であることが分かり、実施例１と同様にして求めた酸化ジルコニウム水和物粒子の平均一次粒子径は、８．１ｎｍであった。さらに、実施例１と同様にして水和水量ｎを求めたところ、０．１１であった。
【００５４】
（比較例２）
実施例１の酸化ジルコニウム水和物粒子の水熱処理工程において、水熱処理の温度を１００℃から１２０℃に変更した以外は、実施例１と同様にして酸化ジルコニウム水和物粒子を作製した。
【００５５】
得られた酸化ジルコニウム水和物粒子について、Ｘ線回折スペクトルを測定したところ、ブロードではあるが、やや幅の狭いピークを持つ正方晶の酸化ジルコニウムに対応するスペクトルが観測された。また、透過型電子顕微鏡で形状観察を行ったところ、粒子径が約４〜５ｎｍの粒子であることが分かり、実施例１と同様にして求めた酸化ジルコニウム水和物粒子の平均一次粒子径は、４．７ｎｍであった。さらに、実施例１と同様にして水和水量ｎを求めたところ、２．４８であった。
【００５６】
（比較例３）
実施例１の酸化ジルコニウム水和物粒子の作製工程において、水熱処理工程を行わなかった以外は、実施例１と同様にして酸化ジルコニウム水和物粒子を得た。
得られた酸化ジルコニウム水和物粒子について、Ｘ線回折スペクトルを測定したところ、実施例１と同様に、非常にブロードな正方晶の酸化ジルコニウムに対応するスペクトルが観測された。また、透過型電子顕微鏡で形状観察を行ったところ、約５００ｎｍ（０．５μｍ）〜１μｍの様々な粒子径を有する粒子径分布の広い不定形の粒子であることが分かった。このため、本比較例では、平均一次粒子径は求めなかった。さらに、実施例１と同様にして水和水量ｎを求めたところ、２．４２であった。
【００５７】
（比較例４）
実施例１の酸化ジルコニウム水和物粒子の沈殿工程において、アンモニア水溶液に代えて、１０ｇの水酸化ナトリウムを３００ｍＬの水に溶解した水酸化ナトリウム水溶液を用いた以外は、実施例１と同様にして酸化ジルコニウム水和物粒子を作製した。本比較例では、生成した沈殿物を含む懸濁液のｐＨは１３．７であり、熟成工程終了後の懸濁液のｐＨは、１３．５であった。
【００５８】
得られた酸化ジルコニウム水和物粒子について、Ｘ線回折スペクトルを測定したところ、比較例１と同様に、正方晶と単斜晶の混晶からなる酸化ジルコニウムに対応するスペクトルが観測された。また、透過型電子顕微鏡で形状観察を行ったところ、粒子径が約５ｎｍの粒子であることが分かり、実施例１と同様にして求めた酸化ジルコニウム水和物粒子の平均一次粒子径は、５．４ｎｍであった。さらに、実施例１と同様にして水和水量ｎを求めたところ、０．８７であった。
【００５９】
（比較例５）
実施例１の酸化ジルコニウム水和物粒子の沈殿工程において、ジルコニウム塩水溶液にアンモニア水溶液を滴下して激しく攪拌し、酸化ジルコニウム水和物粒子を含む沈殿物を生成させた以外は、実施例１と同様にして酸化ジルコニウム水和物粒子を作製した。本比較例では、生成した沈殿物を含む懸濁液のｐＨは１１．７であり、熟成終了後の懸濁液のｐＨは、１１．５であった。
【００６０】
得られた酸化ジルコニウム水和物粒子について、Ｘ線回折スペクトルを測定したところ、実施例１と同様に、非常にブロードな正方晶の酸化ジルコニウムに対応するスペクトルが観測された。また、透過型電子顕微鏡で形状観察を行ったところ、粒子径が約２〜８ｎｍの粒子であることが分かり、実施例１と同様にして求めた酸化ジルコニウム水和物粒子の平均一次粒子径は、５．５ｎｍであった。さらに、実施例１と同様にして水和水量ｎを求めたところ、１．４５であった。
【００６１】
（比較例６）
実施例１の酸化ジルコニウム水和物粒子の乾燥工程において、乾燥温度を６０℃から１２０℃に変更した以外は、実施例１と同様にして酸化ジルコニウム水和物粒子を得た。
【００６２】
得られた酸化ジルコニウム水和物粒子について、Ｘ線回折スペクトルを測定したところ、明瞭な正方晶の酸化ジルコニウムに対応するスペクトルが観測された。また、透過型電子顕微鏡で形状観察を行ったところ、粒子径が約３ｎｍの粒子であることが分かり、実施例１と同様にして求めた酸化ジルコニウム水和物粒子の平均一次粒子径は、２．８ｎｍであった。
【００６３】
さらに、得られた酸化ジルコニウム水和物粒子を再度水中に分散させた後、濾過を行い、その後、前述の水和水量の測定基準に沿って６０℃で６時間、空気中で乾燥を行い、実施例１と同様にして水和水量ｎを求めたところ、１．９６であった。
【００６４】
以上の測定結果を、水熱温度及び乾燥条件と共に表１にまとめて示す。但し、比較例３の平均一次粒子径の欄には、粒子径の上限値と下限値を示した。
【００６５】
【表１】
2009013029.tif 000003
【００６６】
表１から明らかなように、実施例１〜４で得られた酸化ジルコニウム水和物粒子は、これまで作製が困難とされてきた５ｎｍ以下の酸化ジルコニウム水和物の超微粒子であり、且つ高い水和水量を示していることが分かる。このため、本発明の酸化ジルコニウム水和物粒子は、高いプロトン伝導性を必要とする各種材料として非常に有効に用いることができる。
【００６７】
一方、比較例１では、結晶性の高い酸化ジルコニウム粒子が得られるものの、水和水をほとんど含まない酸化ジルコニウム粒子であることが分かる。比較例２では、水熱温度が１２０℃とやや高いために、微粒子は得られるものの結晶性がわずかながら向上し、水和水量ｎが２．５を下回る結果となっている。比較例３の製法は、従来用いられている最も一般的な酸化ジルコニウム水和物粒子の製法であり、比較的大きな水和水量を実現できる製法であるが、粒子の凝着による粗大化が進み、サブミクロンサイズの酸化ジルコニウム水和物粒子となっているために吸着水量が減少し、その水和水量は２．４程度に留まったと考えられる。比較例４では、アルカリ水溶液として強塩基である水酸化ナトリウム水溶液を用いたが、塩基性度が高いために結晶成長が早く、さらに容易にｐＨが高くなりすぎてしまい、結晶性が高くなったために水和水量が減少したものと考えられる。比較例６では、１２０℃で乾燥した後に再度吸着水を補給する処理を行っても水和水量が減少している。これは、一旦１２０℃で乾燥して加熱したことにより、結晶構造が僅かながら変化し、結晶水の量が減少したためと考えられる。
【産業上の利用可能性】
【００６８】
以上のように本発明の酸化ジルコニウム水和物粒子は、水和水量が大きく、高いプロトン伝導性を有するため、固体酸触媒、電気化学キャパシタや燃料電池等に用いる電解質材料、あるいは電気化学的水素ポンプ、水素センサや酸素センサ等の各種ガスセンサ等の多彩な用途への応用が可能である。
【図面の簡単な説明】
【００６９】
【図１】実施例１で得られた酸化ジルコニウム水和物粒子のＸ線回折スペクトルを示した図である。
【図２】実施例１で得られた酸化ジルコニウム水和物粒子の透過型電子顕微鏡写真を示した図である。
【図３】比較例１で得られた酸化ジルコニウム水和物粒子のＸ線回折スペクトルを示した図である。
【図１】
2009013029.tif 000004
【図２】
2009013029.tif 000005
【図３】
2009013029.tif 000006